【手続補正書】
【提出日】平成16年1月29日(2004.1.29)
【手続補正１】
【補正対象書類名】明細書
【補正対象項目名】特許請求の範囲
【補正方法】変更
【補正の内容】
【特許請求の範囲】
【請求項１】
多孔質炭化珪素焼結体からなる複数の柱状ハニカムフィルタの外周面同士をセラミック質シール材層を介して接着することにより、前記各ハニカムフィルタを一体化してなる集合体であって、被処理流体の流れ方向に沿ったフィルタ長さＬと、その流れ方向に対して垂直に切断したときのフィルタ断面積Ｓとの比Ｌ／Ｓが、０．０６ｍｍ／ｍｍ2〜０．７５ｍｍ／ｍｍ2であり、前記フィルタの長さＬが、１６７ｍｍ〜３００ｍｍであることを特徴とするセラミックフィルタ集合体。
【請求項２】
前記Ｌ／Ｓが、０．１５ｍｍ／ｍｍ2〜０．７５ｍｍ／ｍｍ2であることを特徴とする請求項１に記載のセラミックフィルタ集合体。
【請求項３】
多孔質炭化珪素焼結体からなる柱状ハニカムフィルタであって、被処理流体の流れ方向に沿ったフィルタ長さＬと、その流れ方向に対して垂直に切断したときのフィルタ断面積Ｓとの比Ｌ／Ｓが、０．０６ｍｍ／ｍｍ2〜０．７５ｍｍ／ｍｍ2であり、前記フィルタの長さＬが、１６７ｍｍ〜３００ｍｍであることを特徴とするハニカムフィルタ。
【請求項４】
前記Ｌ／Ｓが、０．１５ｍｍ／ｍｍ2〜０．７５ｍｍ／ｍｍ2であることを特徴とする請求項４に記載のハニカムフィルタ。
【手続補正２】
【補正対象書類名】明細書
【補正対象項目名】００１０
【補正方法】変更
【補正の内容】
【００１０】
【課題を解決するための手段】
上記の課題を解決するために、本発明では、多孔質炭化珪素焼結体からなる複数の柱状ハニカムフィルタの外周面同士をセラミック質シール材層を介して接着することにより、前記各ハニカムフィルタを一体化してなる集合体であって、被処理流体の流れ方向に沿ったフィルタ長さＬと、その流れ方向に対して垂直に切断したときのフィルタ断面積Ｓとの比Ｌ／Ｓが、０．０６ｍｍ／ｍｍ2〜０．７５ｍｍ／ｍｍ2であり、前記フィルタの長さＬが、１６７ｍｍ〜３００ｍｍであることを特徴とするセラミックフィルタ集合体を提案する。


【手続補正３】
【補正対象書類名】明細書
【補正対象項目名】００１１
【補正方法】変更
【補正の内容】
【００１１】
本発明はまた、多孔質炭化珪素焼結体からなる角柱状ハニカムフィルタであって、被処理流体の流れ方向に沿ったフィルタ長さＬと、その流れ方向に対して垂直に切断したときのフィルタ断面積Ｓとの比Ｌ／Ｓが、０．１５ｍｍ／ｍｍ2〜０．７５ｍｍ／ｍｍ2であり、前記フィルタの長さＬが１６７〜３００ｍｍであることを特徴とするハニカムフィルタを提案する。


【手続補正４】
【補正対象書類名】明細書
【補正対象項目名】００１２
【補正方法】変更
【補正の内容】
【００１２】
以下、本発明の「作用」について説明する。本発明によると、フィルタ長さＬとフィルタ断面積Ｓとの比Ｌ／Ｓを上記好適範囲内にしたことにより、集合体の使用時に個々のハニカムフィルタ内に温度差ができにくくなる。よって、ハニカムフィルタにおけるクラックの発生率が減り、集合体が破壊しにくくなる。


【手続補正５】
【補正対象書類名】明細書
【補正対象項目名】００１４
【補正方法】変更
【補正の内容】
【００１４】
本発明によると、前記Ｌ／Ｓ値を上記好適範囲内にしたことにより、使用時にハニカムフィルタ内に温度差ができにくくなる。よって、ハニカムフィルタにおけるクラックの発生率が減り、破壊しにくくなる。


【手続補正６】
【補正対象書類名】明細書
【補正対象項目名】００２４
【補正方法】変更
【補正の内容】
【００２４】
また、フィルタ長さＬは具体的には１６７ｍｍ〜３００ｍｍとする。フィルタ断面積Ｓは具体的には４００ｍｍ2〜２５００ｍｍ2であることが好ましく、特には６００ｍｍ2〜２０００ｍｍ2であることがより好ましい。ＬやＳの値が上記好適範囲外であると、ハニカムフィルタＦ１内に温度差ができる結果、やはり大きな熱応力が働きやすくなるからである。


【手続補正７】
【補正対象書類名】明細書
【補正対象項目名】００２５
【補正方法】変更
【補正の内容】
【００２５】
これらのハニカムフィルタＦ1は、セラミック焼結体の一種である多孔質炭化珪素焼結体製である。炭化珪素焼結体を採用した理由は、他のセラミックに比較して、とりわけ耐熱性及び熱伝導性に優れるという利点があるからである。
【手続補正８】
【補正対象書類名】明細書
【補正対象項目名】００４５
【補正方法】変更
【補正の内容】
【００４５】
そして、一定期間経過した後に集合体９を取り出して各ハニカムフィルタＦ１の肉眼観察を行い、クラックの発生状況を調査した。その結果、実施例１では最大温度差ΔＴ（℃）が約５℃であり、その値は極めて小さいものであった。また、いずれのハニカムフィルタＦ１についてもクラックの発生は認められなかった。
（実施例２〜５）
実施例２〜５においても、基本的には実施例１と同様に集合体９を製造することとした。
【手続補正９】
【補正対象書類名】明細書
【補正対象項目名】００４６
【補正方法】変更
【補正の内容】
【００４６】
実施例２では、たて寸法Ｗ１を２０mmに、よこ寸法Ｗ２を２０mmに、長さＬを３００mmにそれぞれ設定した。従って、フィルタ断面積Ｓは４００ｍｍ2となり、Ｌ／Ｓの値は（３００／４００＝）０．７５ｍｍ／ｍｍ2となった。


【手続補正１０】
【補正対象書類名】明細書
【補正対象項目名】００４７
【補正方法】変更
【補正の内容】
【００４７】
実施例３では、たて寸法Ｗ１を３３mmに、よこ寸法Ｗ２を３３mmに、長さＬを２３０mmにそれぞれ設定した。従って、フィルタ断面積Ｓは１０８９ｍｍ2となり、Ｌ／Ｓの値は（２３０／１０８９＝）０．２１ｍｍ／ｍｍ2となった。


【手続補正１１】
【補正対象書類名】明細書
【補正対象項目名】００４８
【補正方法】変更
【補正の内容】
【００４８】
実施例４では、たて寸法Ｗ１を２５mmに、よこ寸法Ｗ２を２５mmに、長さＬを３００mmにそれぞれ設定した。従って、フィルタ断面積Ｓは６２５ｍｍ2となり、Ｌ／Ｓの値は（３００／６２５＝）０．４８ｍｍ／ｍｍ2となった。


【手続補正１２】
【補正対象書類名】明細書
【補正対象項目名】００４９
【補正方法】変更
【補正の内容】
【００４９】
実施例５では、たて寸法Ｗ１を２２mmに、よこ寸法Ｗ２を２２mmに、長さＬを３００mmにそれぞれ設定した。従って、フィルタ断面積Ｓは４８４ｍｍ2となり、Ｌ／Ｓの値は（３００／４８４＝）０．６２ｍｍ／ｍｍ2となった。


【手続補正１３】
【補正対象書類名】明細書
【補正対象項目名】００５０
【補正方法】変更
【補正の内容】
【００５０】
上記のようにして得られた４種の集合体９について、実施例１と同様の試験をを行った。その結果、最大温度差ΔＴ（℃）は０℃〜１０℃程度であり、その値は極めて小さいものであった。また、いずれのハニカムフィルタＦ１についてもクラックの発生は認められなかった。
（比較例１）
比較例１においても、基本的には実施例１と同様に集合体９を製造することとした。ただし、各ハニカムフィルタＦ1のたて寸法Ｗ１を２０mmに、よこ寸法Ｗ２を２０mmに、長さＬを４００mmにそれぞれ設定した。従って、フィルタ断面積Ｓは４００ｍｍ2となり、Ｌ／Ｓの値は（４００／４００＝）１．００ｍｍ／ｍｍ2となった。


【手続補正１４】
【補正対象書類名】明細書
【補正対象項目名】００５９
【補正方法】変更
【補正の内容】
【００５９】
次に、特許請求の範囲に記載された技術的思想のほかに、前述した実施形態によって把握される技術的思想を以下に列挙する。
（１）本発明において、前記集合体はディーゼルパティキュレートフィルタであること。


【手続補正１５】
【補正対象書類名】明細書
【補正対象項目名】００６０
【補正方法】変更
【補正の内容】
【００６０】
（２）本発明において、前記フィルタ長さは１２０ｍｍ〜３００ｍｍであること。
（３）本発明において、前記フィルタ断面積は４００ｍｍ2〜２５００ｍｍ2であること。


【手続補正１６】
【補正対象書類名】明細書
【補正対象項目名】００６１
【補正方法】変更
【補正の内容】
【００６１】
（４）本発明において、前記柱状ハニカムフィルタが断面矩形状である場合、そのたて寸法及びよこ寸法の長さは２０ｍｍ〜５０ｍｍであること。


【手続補正１７】
【補正対象書類名】明細書
【補正対象項目名】００６２
【補正方法】変更
【補正の内容】
【００６２】
（５）内燃機関の排気管の途上に設けられたケーシング内に、多孔質セラミック焼結体からなる複数の角柱状ハニカムフィルタの外周面同士をセラミック質シール材層を介して接着することにより前記各ハニカムフィルタを一体化してなるセラミックフィルタ集合体を収容するとともに、その集合体の外周面と前記ケーシングの内周面とがなす隙間に断熱材を充填した排気ガス浄化装置において、被処理流体の流れ方向に沿ったフィルタ長さＬと、その流れ方向に対して垂直に切断したときのフィルタ断面積Ｓとの比Ｌ／Ｓが、０．０６ｍｍ／ｍｍ2〜０．７５ｍｍ／ｍｍ2であることを特徴とする排気ガス浄化装置。従って、この技術的思想５に記載の発明によれば、高強度であって長期にわたり使用可能なため、実用性に優れた装置を提供することができる。


【手続補正１８】
【補正対象書類名】明細書
【補正対象項目名】００６４
【補正方法】変更
【補正の内容】
【００６４】
本発明によれば、上記の効果に加え、耐熱性及び熱伝導性に優れたセラミックフィルタ集合体とすることができると共に、強度に優れたハニカムフィルタを提供することができる。また、これを用いてセラミックフィルタ集合体を製造すれば、集合体の強度向上を達成することができる。